Brevet FR2671795A1 — publié le 19920724

- L'invention concerne un enduit pour le remplissage des joints formés par les bords latéraux et contigus de deux plaques de plâtre. La plaque de plâtre est un élément de construction important dans le bâtiment et en particulier pour l'aménagement des intérieurs. Classiquement, la plaque de plâtre est constituée d'un coeur à base de plâtre qui est enveloppé de carton, les bords latéraux longitudinaux y compris, tandis que les bords latéraux transversaux découpés laissent voir le coeur de plâtre Dans la suite de ce texte, l'expression "bords latéraux" sera simplement rappelée par le terme "bord" Les bords longitudinaux de la plaque de plâtre peuvent avoir des géométries variées Le plus répandu est le bord aminci Ces derniers temps, apparaissent également les bords arrondis ou les bords à la fois arrondis et amincis. Le succès de la plaque de plâtre repose pour partie sur la pérennité des joints classiquement utilisés: à la condition d'avoir été correctement posés, ces joints sont en effet suffisamment résistants et déformables sous l'action d'une contrainte. Cette combinaison de qualité est classiquement obtenue par la mise en place dans le joint d'une bande en papier ou en fibres qui joue le rôle d'armature Afin que le joint ne soit pas visible une fois posé, on doit veiller à tendre suffisamment la bande sinon il se produit des cloques, mais la tension imposée à la bande ne doit pas être trop importante sinon elle risque de se décoller En outre, la deuxième passe d'enduit qui intervient après la pose de la bande ne peut être effectuée qu'après un temps suffisant sinon la bande risque d'être décollée L'incorporation d'une armature dans le corps du joint complique donc sa réalisation et nécessite un personnel très qualifié et des temps de pose pénalisants. -2- Il est connu de préparer un joint à l'aide de deux enduits différents qui sont associés dans des proportions respectives données sinon le joint risque d'être trop raide; un savoir-faire spécifique est donc exigé pour remplir partiellement les joints avec le premier enduit D'autre part, le second enduit à base d'une matière synthétique élastique durcit par un séchage plus ou moins long selon les conditions atmosphériques et risque de générer des retraits suffisamment visibles pour nécessiter une troisième passe de remplissage qui ne peut être effectuée au plus tôt que 24 heures après l'application du second enduit. lo La demande de brevet européen 303071 propose un enduit obtenu à partir d'une composition constituée: de plâtre, essentiellement du semi- hydrate bêta à raison de 30 à 40 % en poids, de copolymère d'acétate vinylique et d'éthylène, sous la forme d'une poudre de fines particules redispersables, à raison de 10 à 25 % en poids et dans un rapport pondérai de l'ordre de 1/2 par rapport au plâtre, de microbilles creuses de verre, et de divers additifs tels que l'alcool polyvinylique, des fibres cellulosiques, de la méthylcellulose, et du carbonate de calcium comme matière de remplissage. La raideur de ce joint reste supérieure à celle d'un joint avec armature En effet, dans les conditions expérimentales des essais de résistance en flexion décrits ci-dessus pour la demande de brevet DE-A-3712382, le joint décrit dans la demande de brevet européen 303071 se caractérise par une déformation à rupture de 1,5 mm sous l'action d'une force de 13 N par cm de joint alors que pour le joint avec armature, la déformation à rupture est de 2 mm pour une force de 10 N par cm de joint. Un but principal de la présente invention est de proposer un enduit pour le remplissage d'un joint formé par les bords latéraux, aussi bien longitudinaux que transversaux, et contigus de deux plaques de plâtre, ayant un comportement global en effort et déformation au moins équivalent à celui du système composite enduit avec bande; c'est-à-dire, un joint ne nécessitant pas une bande d'armature et qui soit à la fois suffisamment déformable, donc sans fissuration pour des déformations significatives, et résistant à la rupture. s Un autre but important de l'invention est un enduit pour joint qui adhère aussi bien sur le papier des bords amincis, arrondis, ou arrondis et amincis que sur le plâtre des bords biseautés, et qui, en outre, soit aussi performant sur ces différentes géométries de bord. Un autre but de l'invention est un enduit pour le remplissage d'un joint qui soit simple, facilement maniable quand il est à l'état de pâte, économique, à durcissement rapide, c'est-à-dire permettant largement l'application de la seconde passe de remplissage dans la journée, et relativement peu coûteux à mettre en oeuvre. Un autre but de l'invention est un enduit pour joint dont le retrait est faible, ne nécessitant qu'une seconde passe de remplissage pour être invisible dans la cloison une fois posé. Un autre but de l'invention est la pérennité des qualités précitées d'un enduit pour joint. Conformément à l'invention pour atteindre ces buts, on prévoit un enduit pour le remplissage des joints formés par les bords latéraux et contigus de deux plaques de plâtre caractérisé en ce que l'enduit comprend en pourcentage calculé par rapport à la totalité des matières sèches: % à 30 % de plâtre semi-hydrate, 7 % à 25 % de polymère vinylique, au moins un agent rétenteur d'eau, au moins un couple accélérateur et retardateur de la prise du plâtre, et au moins une charge inerte en quantité complémentaire à 100 %. De façon surprenante, on a trouvé un enduit dont la teneur en plâtre a pu être abaissée à des valeurs jamais atteintes jusqu'à présent, tout en conservant des résistances suffisantes compte tenu des déformabilités atteintes. De façon surprenante également, la solution selon l'invention permet d'atteindre les différents buts précités. Le gâchage, la maniabilité et la pose de l'enduit selon l'invention sont aisés. Le temps de durcissement de l'enduit selon l'invention est relativement court: il est obtenu essentiellement par prise et permet l'application de la deuxième passe de remplissage dans la journée Avantageusement, on choisit du plâtre semi-hydrate alpha avec lequel les temps de durcissement les plus courts ont été obtenus. La résistance en flexion obtenue à la fissuration des joints selon l'invention, une fois posés et durcis, est de l'ordre de grandeur des résistances atteintes avec un joint comprenant une armature et la déformation à rupture du joint selon l'invention est largement supérieure à celle d'un joint avec armature. On notera que les performances de souplesse et de résistance du joint selon l'invention ont été obtenues en l'absence d'une pièce rapportée (jeu) entre les bords contigus des plaques contrairement à la pratique habituelle avec les joints sans armature Grâce à l'enduit selon l'invention, il est maintenant possible d'éliminer le jeu qui est utilisé pour donner de la souplesse et de la résistance aux joints de l'art antérieur qui sont trop rigides et ont donc tendance à se fissurer Ceci constitue également un avantage important de l'invention: en effet, la construction d'ouvrage à base de plaques de plâtre est considérablement simplifiée puisqu'il suffit de prendre en compte les dimensions des plaques seulement, indépendamment de la géométrie de leurs bords. Un autre avantage important de l'invention réside dans le fait que l'enduit convient pour le remplissage des joints formés par les bords contigus et de géométrie variée des plaques de plâtre, et en particulier les bords amincis, arrondis ou arrondis et amincis. Un autre avantage réside dans le fait que, grâce à ses qualités d'adhérence sur le papier et sur le plâtre, et également ses qualités de souplesse et de résistance, l'enduit selon l'invention convient en outre au jointoiement des joints formés par les bords contigus des plaques de plâtre laissant apparaître le plâtre, tels que les bords biseautés. En outre, grâce au faible retrait qu'il occasionne, le joint réalisé avec l'enduit selon l'invention n'est pas visible dans la cloison une fois posé Ainsi, deux passes de remplissage successives, effectuées dans la journée, avec durcissement intermédiaire, suffisent pour obtenir une bonne finition, quelle que soit la géométrie des bords. Un autre avantage réside dans le fait que la souplesse du joint réalisé avec l'enduit selon l'invention ne se fait pas au détriment de la dureté superficielle du joint qui est, après durcissement complet, au moins égale à celle de la plaque de plâtre. Comme précité, on utilise de préférence du plâtre semihydrate alpha, ou d'autres types de plâtre semi-hydrate tels que le plâtre semi-hydrate bêta ou un mélange de plâtre alpha et bêta Avec ces plâtres, on parvient à effectuer la prise complète de l'enduit conforme à l'invention dans la journée (deux passes de remplissage avec durcissement intermédiaire) et les résistances et la déformation à rupture du joint obtenu sont satisfaisantes et au moins équivalentes à celles d'un joint avec armature Les meilleures performances de résistance en flexion et déformation à rupture ont été obtenues avec du plâtre semi-hydrate alpha. Conformément à un mode de réalisation préférée de l'invention, comme polymère vinylique, on choisit les copolymères d'ester vinylique et de monomères éthyléniques, et de préférence les copolymères d'acétate de vinyle et d'éthylène Le polymère vinylique peut être utilisé sous la forme d'une poudre redispersable ou sous la forme d'une dispersion aqueuse De préférence, on choisit une dispersion aqueuse d'un copolymère d'acétate de vinyle et d'éthylène De préférence également on choisit les polymères vinyliques stabilisés à l'alcool polyvinylique De préférence encore, on choisit une dispersion aqueuse d'un copolymère d'acétate de vinyle et d'éthylène stabilisé à l'alcool polyvinylique, avec laquelle les meilleures performances ont été obtenues. Les charges inertes que l'on peut utiliser dans la présente invention sont des matières minérales finement divisées, essentiellement insolubles ou peu solubles dans l'eau La charge préférée est le carbonate de calcium De préférence encore, on choisit une poudre de carbonate de calcium dans laquelle les particules sont toutes de dimension inférieure à 125 em Avantageusement, la dimension moyenne des particules de carbonate de calcium est de l'ordre de 30 gm Cependant, on peut utiliser d'autres charges, seules ou en combinaison avec le carbonate de calcium, telles que l'hydroxyde de magnésium, la silice etc Comme agent rétenteur d'eau, on utilise de préférence un éther de cellulose tel que la méthyl cellulose (MC), la carboxyméthylcellulose (CMC), la méthyl hydroxy propyl cellulose (MHPC) ou la méthyl hydroxy éthyl cellulose (MHEC), etc ou des combinaisons de ces différents agents car on bénéficie aussi de leur action viscosifiante. Eventuellement, les éthers de cellulose peuvent être substitués partiellement ou encore accompagnés de dérivés de polycarbohydrates d'origine naturelle participant à la rhéologie de la pâte tels que les galactomananes, les polysaccharides, le xanthane, etc Cependant, on peut utiliser d'autres agents rétenteurs d'eau ou viscosifiants tels que les éthers d'amidon La quantité d'agent rétenteur d'eau à introduire est fonction -7 - des différents composants du joint, et en particulier du polymère vinylique et de son système stabilisateur, ainsi que de la viscosité recherchée Avec un copolymère d'acétate vinylique et d'éthylène stabilisé avec de l'alcool polyvinylique, l'agent rétenteur d'eau est avantageusement utilisé à raison de 0,05 0/oo à 5 0/oo en poids par rapport au poids total de matière sèche contenu dans l'enduit. Pour régler la prise de l'enduit selon l'invention, on ajoute un couple d'agents retardateurs et accélérateurs de la prise du plâtre Parmi les accélérateurs de prise pouvant convenir à l'invention, on peut citer le sulfate de potassium et le gypse De préférence, le gypse est utilisé sous la forme d'un mélange pulvérulent de gypse et d'amidon, le gypse conservant toujours le même pouvoir d'accélération de la prise du plâtre grâce à l'amidon qui le préserve du vieillissement Ainsi on rend la prise de l'enduit insensible aux pollutions extérieures de gypse, notamment celles qui peuvent être présentes sous la forme de germes de prise dans l'auge du plâtrier ou de l'applicateur Parmi les agents retardateurs de prise, on peut citer les agents à la kératine dégradée par hydrolyse, les sels hydroxycarboxyliques, et le monophosphate de calcium dans des proportions qui sont variables selon les proportions de plâtre semi- hydraté et d'accélérateur Avantageusement, les proportions d'accélérateur et de retardateur sont ajustées de telle sorte que le temps de durcissement soit suffisamment court pour permettre la pose du joint dans la journée. Conformément à un mode de réalisation préféré, l'enduit selon l'invention comprend en outre au moins un agent fluidifiant et/ou au moins un agent floculant et/ou au moins un agent mouillant. Comme agent fluidifiant convenant à l'invention, on peut citer les polymères sulfonés, l'alcool polyvinylique et une combinaison de ces deux agents De préférence on choisit un agent fluidifiant à base de mélamine formaldéhyde sulfonée ou d'alcool polyvinylique ou un mélange des deux Dans le cas des formules d'enduit utilisant des -8- copolymères d'acétate de vinyle et d'éthylène, on a trouvé que les fluidifiants à base de mélamine formaldéhyde sulfonée permettent d'avoir une pâte présentant une rhéologie constante dans le temps et indépendantes du cisaillement appliqué, et enfin satisfaisantes En outre, les meilleures performances tant en résistance qu'en souplesse ont été obtenues avec des enduits conformes à l'invention et comprenant un agent fluidifiant à base de mélamine formaldéhyde sulfonée La teneur en agent fluidifiant peut être comprise entre O 0/oo et 5 /oo et de préférence comprise entre 1,0 O/oo et 2,5 O/oo en poids par rapport au poids total de matières sèches Grâce à l'agent fluidifiant, on améliore la qualité de la pâte et par conséquent sa travaillabilité En outre, la présence d'un agent fluidifiant permet de diminuer les quantités d'eau nécessaires à la préparation de la pâte et contribue ainsi à l'amélioration des résistances et de la souplesse du joint réalisé avec l'enduit selon l'invention. Comme agent floculant convenant à la présente invention, on peut citer les polyacrylamides De préférence, on utilise les polyacrylamides dans des proportions comprises entre O %/oo et 0,3 %/oo en poids rapporté au poids total de matières sèches. Grâce à l'agent floculant, on obtient une pâte onctueuse, ne collant pas à la spatule, et de travaillabilité encore améliorée. L'agent mouillant convenant à l'invention peut être un sulfate d'alkyle ou un sulfonate d'alkylaryle De préférence, on utilise le laurylsulfate de sodium dans une teneur qui peut être comprise entre O 0/oo et 0,5 0/oo et de préférence de l'ordre de 0,25 %ioo en poids rapporté au poids total de matières sèches L'agent mouillant confere à la pâte une certaine tenue ainsi qu'une bonne maniabilité et travaillabilité. Egalement, l'agent mouillant permet de minimiser les phénomènes de retrait Grâce à l'agent mouillant, on a obtenu des performances en déformation à la rupture encore améliorées, en particulier sur bords biseautés. 9 - La combinaison constituée d'au moins un agent rétenteur d'eau et d'au moins un agent fluidifiant, un agent floculant et/ou un agent mouillant confere à l'enduit des propriétés remarquables qui sont d'importance aussi bien pour la préparation de la pâte que pour les performances des joints Cette combinaison doit être adaptée en fonction du polymère vinylique utilisé et de son système stabilisateur Pour certains cas, l'agent rétenteur d'eau utilisé seul sera suffisant Dans d'autres cas il sera nécessaire d'utiliser une combinaison de cet agent rétenteur d'eau associé à un ou plusieurs différents agents choisis parmi les agents fluidifiant, floculant et/ou mouillant Ces différents agents, utilisés seuls ou selon les combinaisons précitées, contribuent avantageusement à la qualité de la pâte et à sa travaillabilité Egalement ils permettent de diminuer la quantité d'eau nécessaire à la préparation d'une pâte homogène et facile à travailler En conséquence, ils permettent d'améliorer les résistances des joints et leur déformation à la rupture Notons également que le retrait est suffisamment faible pour que le joint soit invisible avec deux passes de remplissage. Divers additifs peuvent être éventuellement ajoutés à l'enduit selon l'invention. Ainsi, on peut ajouter au mélange servant à la préparation de l'enduit selon l'invention un agent capable de porter le p H du mélange à un p H basique L'agent basique facilite la mise en solution de l'agent rétenteur d'eau, essentiellement quand il s'agit d'éther de cellulose et par voie de conséquence, favorise la prise de viscosité Comme agent basique, on utilise un agent minéral, de préférence du ciment Portland "blanc", c'est à dire dépourvu d'oxyde de fer, ou de la chaux. De préférence encore, on introduit dans le mélange la quantité d'agent basique nécessaire pour atteindre un p H supérieur ou égal à 8. - Eventuellement encore, on ajoute au mélange servant à la préparation de l'enduit selon l'invention du mica de l'ordre de O à 2 % en poids par rapport au mélange total sec Le mica favorise la glisse de la spatule lors du jointoiement et contribue à l'obtention de faible retrait. Le mélange servant à la préparation de l'enduit selon l'invention peut également contenir des fibres de renfort tel que des fibres cellulosiques, de verre, ou synthétiques, c'est à dire par exemple des fibres polyacryliques, polyéthylènes, à base d'alcool polyvinylique, etc, ceci afin d'augmenter encore les résistances ainsi que la capacité lo de déformation du joint avant le début de fissuration. Dès l'hydratation du plâtre, on notera que les proportions des différents constituants pouvant entrer dans la composition de l'enduit selon l'invention, une fois pris, ne sont plus les mêmes que celles précitées. Avant utilisation, les ingrédients formant l'enduit selon l'invention peuvent être conservés sous la forme d'un composant unique, pulvérulent, lorsque le polymère vinylique et les différents ingrédients constitutifs de l'enduit sont en poudre L'enduit doit alors être gâché avec la quantité d'eau permettant d'obtenir la consistance d'emploi adaptée à la réalisation du joint. Egalement, l'enduit peut se présenter sous la forme de deux composants: un premier, en, poudre comprenant le plâtre et tout ou partie des autres ingrédients à l'état pulvérulent; le deuxième constitué de la dispersion aqueuse de polymère vinylique, des ingrédients liquides, des ingrédients solides non contenus dans le premier composant, enfin de la quantité d'eau nécessaire au gâchage Avantageusement, ce deuxième composant très liquide ou pâteux comprend la quantité d'eau exacte permettant, par simple mélange de quantités déterminées de ces deux composants, d'obtenir la il consistance souhaitée pour la réalisation du joint et lui conférant l'ensemble des qualités recherchées. Pour chacune des formulations conformes à l'invention, la quantité d'eau nécessaire à s l'obtention d'une pâte aisément travaillable est faible: le rapport en poids d'eau sur la quantité totale de solides est, dans la plupart des cas, inférieure à 0,32 A la fin de ce mélange, on obtient une pâte qui doit présenter une consistance d'emploi, être homogène et aisément travaillable, et posséder des qualités de glisse suffisantes pour être facilement posée: les enduits selon l'invention possèdent l'ensemble des qualités précitées. L'invention et ses avantages seront mieux compris dans la description détaillée de plusieurs modes de réalisation particuliers donnés à titre d'exemples. Les différents enduits à joints exemplifiés ont été soumis aux tests suivants et évalués dans les conditions opératoires suivantes, sauf indication contraire. Résistance à la flexion et déformation à rupture Cet essai consiste à: assembler deux échantillons de plaques de plâtre d'épaisseur 12,5 mm et de dimensions 20 x 40 cm, de sorte à former une plaque de 40 x 40 cm, en mettant en contact les bords des plaques à tester Les plaques de parement de plâtre choisies pour préparer les échantillons ont des résistances en flexion correspondant à la norme AFNOR NF P 72302. 12- La géométrie des bords des plaques testées sera, dans la suite de la description, identifiée de la manière suivante: BR signifiera Bord Rond, BB signifiera Bord Biseauté, BA signifiera Bord Aminci, BRA signifiera Bord Rond et Aminci. On notera que les BR, BA, et les BRA sont recouverts de carton, tandis que les BB laissent voir le plâtre du coeur des plaques On notera également que l'assemblage des deux échantillons de plaques est effectué sans jeu ou cale intermédiaire. réaliser le jointoiement en deux passes de remplissage successives avec un durcissement intermédiaire: le niveau de dureté requis pour effectuer la seconde passe de remplissage doit être au moins de 45 Shore A (conformément à la méthode de mesure décrite dans NF ISO 868 de Septembre 1986). les maquettes obtenues sont testées après un conditionnement de 7 jours à 23 + 1- 0,5 C et 50 % d'humidité relative. les maquettes sont disposées, joint vers le bas, sur deux appuis distants de 350 mm, la charge étant appliquée dans l'axe du joint et à l'opposé de celui-ci. les essais sont réalisés à vitesse de déformation imposée inférieure à 2 mm/min. Grâce à ces vitesses, on est plus représentatif des déformations lentes qui peuvent apparaître dans un bâtiment. on enregistre la courbe charge flèche et on note la flèche à laquelle apparaît la première fissure: celle-ci peut apparaître avant ou après la charge maximale tolérée par le joint. 13 - Exemple i (comparatif). Cet exemple a pour objet des enduits avec armature. Les diverses armatures utilisées dans l'exemple i sont identifiées dans le tableau J suivant: Désignation commerciale Armature Identification bande papier Bande papier de résistance A commercialisée sous la en traction dans le sens de dénomination SOROPA la largeur égale à environ M Pa pour un allongement à rupture de l'ordre de 3 %. bande papier Bande papier de résistance B commercialisée sous la en traction dans le sens de dénomination MARCO la largeur égale à environ PAPER 19 MI Pa pour un allongement à rupture de l'ordre de 4,5 %. Les divers enduits utilisés dans l'exemple i sont identifiés dans le tableau Il suivant: Enduit Identification Composition Enduit commercialisé sous A Enduit à base de plâtre, de la dénomination carbonate de calcium, d'un l PREGYLYS 45 liant organique et de divers adjuvants. Enduit commercialisé sous B Enduit à base de carbonate la dénomination de calcium, d'un liant PREGYLYS 75 organique et de divers adjuvants. 14 - On prépare, conformément à la pratique bien connue dans ce domaine, des joints avec armatures en utilisant les enduits et les armatures précités. Puis, dans les conditions de l'essai de résistance en flexion et déformation à rupture précité, les différents joints préparés sont évalués Les résultats de ces essais sont donnés dans le tableau lIII suivant. Joint testé Charge à la Flèche lors de Charge Flèche à première la première maximale rupture (mm) fissure (N) fissure (mm) tolérée (N) Enduit A 260 3,6 346 6,7 Armature B Bords BA Enduit A 320 367 5,1 Armature B 3,3 Bords BRA Enduit B 329 3,9 350 5,45 Armature B Bords BA Enduit B 478 4,5 Armature B Bords BRA Exemple 2 On prépare un enduit conforme à l'invention à partir des ingrédients suivants; les proportions sont données en parties en poids pour un total de matières sèches de 1000 parties. - PLATRE ALPHA 139,3 CALCAIRE 774,78 MICA 9,28 POLYACRYLAMIDE 0,045 M ETHYLHYDROXYETHYL 1,39 CELLULOSE (MVHEC de viscosité égale à 40000 cps à C pour une solution aqueuse à 2 %) CIMENT PORTLAND BLANC 0,18 GYPSE + AMIDON ( 50/50) 1,85 KERATINE DEGRADEE PAR 0,14 HYDROLYSE LAURYLSULFATE DE SODIUM 0,235 MELAMINE FORMALDEHYDE 1,4 SULFONEE POLYMERE: 71,4 copolymère d'acétate de vinyle et d'éthylène stabilisé avec de l'alcoolpolyvinylique en émulsion aqueuse à 55 % d'extrait sec. Total Matières Sèches 1000 EAU TOTALE (prise en compte de l'eau 291 apportée par l'émulsion aqueuse du polymère) Le polymère possède également les propriétés suivantes: l viscosité Brookfield 4/20 ( 25 C): 15 40 poises taille des particules : 0,5 2 microns Ce polymère sera également utilisé dans les exemples 3 à 6 suivants, ainsi que dans l'exemple 9. On notera le faible taux de polymère utilisé dans cet enduit: 7,14 % en poids. 16 - On obtient une pâte homogène avec toutes les qualités souhaitées de tac, collant et onctuosité. Sa consistance d'emploi et sa glisse la rendent agréable à travailler Les performances des joints préparés à partir de cet enduit sont données dans le tableau V ci-dessous: PERFORMANCES PERFORMANCES PERFORMANCES SUR BR SUR BRA SUR BB Charge maximale 104/98 163/150 229/213 (N)/Charge à la première fissure(N) Flèche à la charge 6,5/7,2 5,5/6,0 4,5/5,0 maximale (mm)/Flèche à la première fissure (mm) Mode de rupture Centre joint Centre joint Centre joint Dureté Shore (NF ISO 868 de septembre 1986) après 4 h 70 Shore A après 6 h 80 Shore A Malgré le faible taux de polymère ( 7,14 %), les performances restent acceptables: la flèche à la première fissure est largement supérieure à celle d'un joint avec armature. Les résistances sont cependant un peu plus faibles, mais avec une déformabilité au moins équivalente sinon supérieure. 17 - Exemple 3 On prépare un enduit à partir des ingrédients suivants: les proportions sont données en parties en poids pour un total sec de 1000 parties. PLATRE ALPHA 90,1 CALCAIRE 796,725 MICA 9 POLYACRYLAMIDE 0,045 MHEC de viscosité égale à 40000 cps à 1,35 C pour une solution aqueuse à 2 % CIMENT PORTLAND BLANC 0, 18 GYPSE + AMIDON ( 50/50) 1,8 KERATINE DEGRADEE PAR 0,11 HYDROLYSE LAURYLSULFATE DE SODIUM 0,23 MELAMINE FORMALDEHYDE 1,36 SULFONEE POLYMERE: 99,1 copolymère d'acétate de vinyle et d'éthylène stabilisé avec de l'alcool polyvinylique en émulsion aqueuse à 55 % d'extrait sec. Total Matières Sèches 1000 EAU TOTALE (y compris eau apportée 272 par l'émulsion aqueuse du polymère) On obtient une pâte homogène, facile à travailler et à poser Les performances des joints préparés pour différentes géométries de bord sont données dans le tableau VII ci- dessous. 18 - BR BRA BB Charge maximale 154 140 259 (N) Flèche à charge 19 12,5 12 maximale (mm) Flèche à fissure 19,3 12,8 13,5 (mm) Charge pour flèche 150 135 240 à fissure (N) Mode de rupture Centre joint Centre joint Centre joint Dureté Shore (NF ISO 868 de septembre 1986) après 3 h 30 45 Shore A après 7 jours70 Shore C Malgré le faible taux du plâtre, les résistances à rupture sont toujours très bonnes Le temps de durcissement est encore suffisant pour réaliser la deuxième passe dans la journée à 23 C, 50 % HR. Le niveau de déformabilité est très satisfaisant avec une flèche très supérieure à celle des joints avec armature. Exemple 4 On prépare en enduit avec les ingrédients suivants; les proportions sont données en parties en poids pour un total sec de 1000 parties. 19 - PLATRE ALPHA 180,2 CALCAIRE 706,58 MICA 9 POLYACRYLAMIDE 0,045 MHEC de viscosité égale à 40000 cps à 1,35 C pour une solution aqueuse à 2 % CIMENT PORTLAND BLANC 0, 18 GYPSE + AMIDON ( 50/50) 1,8 KERATINE DEGRADEE PAR 0,165 HYDROLYSE LAURYLSULFATE DE SODIUM 0,23 MELAMINE FORMALDEHYDE 1,35 SULFONEE POLYMERE: 99,1 copolymère d'acétate de vinyle et d'éthylène stabilisé avec de l'alcool polyvinylique en émulsion aqueuse à 55 % d'extrait sec. TOTAL MATIERES SECHES 1000 EAU TOTALE (y compris eau apportée 276 par l'émulsion aqueuse de polymère) On obtient une pâte homogène, facile à travailler et à poser Les performances des joints préparés pour différentes géométries de bord sont données dans le tableau IX ci- dessous. BR BRA BB Charge maximale 116 138 240 (N) Flèche à charge 10 8,6 6,5 maximale (mm) Flèche à fissure 11,5 8,6 7,0 (mm) Charge pour flèche 105 138 225 à fissure (N) -20 - Mode de rupture Centre joint | Centre joint | Centre joint Dureté Shore (NF ISO 868 de septembre 1986) après 3 h 00 75 Shore A après 7 jours 85 Shore C Les performances obtenues sont satisfaisantes et supérieures à celles atteintes par les joints avec armature De plus, cette formule garantit un durcissement rapide. Exemple 5 On prépare un enduit à partir des ingrédients suivants; les proportions sont données en parties en poids pour un total sec de 1000 parties. PLATRE ALPHA 135,1 CALCAIRE 748,83 MICA 9 POLYACRYLAMIDE 0,045 MHEC de viscosité égale -à 40000 cps à 1,35 C pour une solution aqueuse à 2 % CIMENT PORTLAND BLANC 0, 18 GYPSE + AMIDON ( 50/50) 4,5 KERATINE DEGRADEE PAR 0,315 HYDROLYSE LAURYLSULFATE DE SODIUM 0,23 MELAMINE FORMALDEHYDE 1,35 SULFONEE POLYMERE: 99,1 copolymère d'acétate de vinyle et d'éthylène stabilisé avec de l'alcool polyvinylique en émulsion aqueuse à 55 % d'extrait sec. TOTAL MATIERES SECHES 1000 EAU TOTALE (y compris eau apportée 280 par l'émulsion aqueuse de polymère) -21- On obtient une pâte homogène, facile à travailler et à poser Les performances des joints préparés pour différentes géométries de bord sont données dans le tableau XI ci- dessous. BR BRA BB Charge maximale 132 165 288 (N) Flèche à charge 18,4 8 9,6 maximale (mm) Flèche à fissure 132 147 (mm) Charge pour flèche 18,4 10 à fissure (N) Mode de rupture Centre joint Centre joint Rupture du biseau de la plaque de plâtre Dureté Shore (NF ISO 868 de septembre 1986) après 3 h 30 65 Shore A après 5 h 30 80 Shore A après 7 jours 80 Shore C Les niveaux de résistances atteints par ces joints sont très acceptables, et ce d'autant r plus que les déformations à rupture sont élevées, 2 à 3 fois supérieure à celle des joints avec armature. Exemple 6 On prépare un enduit à partir des ingrédients suivants: les proportions sont données en parties en poids pour un total sec de 1000 parties. -22 - On notera dans cet enduit la présence de fibres d'alcool polyvinylique (PVA) de 3 mm de longueur. PLATRE ALPHA 135,1 CALCAIRE 747,21 MICA 9 FIBRES PVA 4,5 POLYACRYLAMIDE 0,045 MHEC de viscosité égale à 40000 cps à 1,35 C pour une solution aqueuse à 2 % CIMENT PORTLAND BLANC 0, 18 GYPSE + AMIDON ( 50/50) 1,8 KERATINE DEGRADEE PAR 0,315 HYDROLYSE LAURYLSULFATE DE SODIUM 0,23 MELAMINE FORMALDEHYDE 1,35 SULFONEE POLYMERE: 99,1 copolymère d'acétate de vinyle et d'éthylène stabilisé avec de l'alcool polyvinylique en émulsion aqueuse à 55 % d'extrait sec. TOTAL MATIERES SECHES 1000 EAU TOTALE (y compris eau apportée 295 par l'émulsion aqueuse de polymère) Les performances des joints préparés pour différentes géométries de bord sont données dans le tableau XIII ci-dessous et confirment l'apport bénéfique de ces fibres quant à la déformabilité du joint. -23 - BR BRA BB Charge maximale 160 130 264 (N) Flèche à charge 13,5 12 10 maximale (mm) Flèche à fissure 13,5 15 11,4 (mm) Charge pour flèche 160 120 230 à fissure (N) Mode de rupture Centre joint Centre joint Centre joint Dureté Shore (NF ISO 868 de septembre 1986) -après 3 h 00 75 Shore A après 7 jours 80 Shore C Exemple 7 On prépare un enduit à partir des ingrédients suivants; les proportions sont données en parties en poids pour un total sec de 1000 parties. L'une des différences essentielles de cet enduit, comparativement aux enduits précédemment exemplifiés, tient dans le polymère qui est, dans cet exemple, une émulsion aqueuse à 60 % en poids d'extrait sec d'un copolymère d'éthylène et d'acétate de vinyle stabilisé à l'alcool polyvinylique Le polymère utilisé possède également les propriétés suivantes: viscosité Brookfield RVT t/m, broche 3, d'après ISO 2555 à 23 C: taille prédominante des particules 3800 1000 m Pas environ 0,9 micron. J -24- PLATRE 133,93 CALCAIRE 745 MICA 8,9 POLYACRYLAMIDE 0,045 MIHEC de viscosité égale à 40000 cps à 1,34 C pour une solution aqueuse à 2 % CIMENT PORTLAND BLANC 0,18 GYPSE + AMIDON ( 50/50) 1,8 KERATINE DEGRADEE PAR 0,185 HYDROLYSE LAURYLSULFATE DE SODIUM 0,23 MELAMINE FORMALDEHYDE 1,34 SULFONEE POLYMERE 107,1 MATIERES SECHES TOTALES 1000 EAU TOTALE (y compris eau apportée 250 par l'émulsion aqueuse de polymère) Les performances des joints réalisés pour différentes géométries de bord, sont reportées dans le tableau XV ci-dessous. BR BRA BB * Charge maximale (N) 176 157 300 Flèche à charge maximale (mm) 18,5 12,0 9,7 Flèche à fissure (mm) 17 12,0 - Charge pour flèche à fissure (N)168 157 Mode de rupture Centre joint Centre joint Rupture du biseau de la plaque de plâtre Dureté Shore (NF ISO 868 de septembre 1986) -après 4 h 00 75 Shore A après 7 jours 75 Shore C Les performances atteintes par ces joints sont très bonnes. -25- Exemple 8 On prépare un enduit conforme à l'invention à partir des ingrédients suivants; les proportions sont données en parties en poids pour un total sec de 1000 parties. Le polymère utilisé dans cet enduit est un copolymère d'acétate de vinyle et d'éthylène, en poudre redispersable. PLATRE ALPHA 133,93 CALCAIRE 742,3 MICA 8,9 POLYACRYLAMIDE 0,045 MHEC de viscosité égale à 40000 cps à 1,34 C pour une solution aqueuse à 2 % CIMENT PORTLAND BLANC 0,18 GYPSE + AMIDON ( 50/50) 4,5 KERATINE DEGRADEE PAR 0,135 HYDROLYSE LAURYLSULFATE DE SODIUM 0,23 MELAMINE FORMALDEHYDE 1,34 SULFONEE POLYMERE 10,71 TOTAL MATIERES SECHES 1000 EAU (en parties en poids) 267 O 10 On obtient une pâte homogène avec toutes les qualités souhaitées de tac, collant et onctuosité Les performances des joints réalisés avec différentes géométries de bord sont données dans le tableau XVII ci-dessous. -26 - BR BRA BB Charge maximale 143 169 222 ff(N) Flèche à charge 7,0 5,4 4,5 maximale (mm) Flèche à fissure 8,0 5,9 5,0 (mm) Charge pour flèche 120 132 197 à fissure (N) Mode de rupture Centre joint Centre joint Centre joint Dureté Shore (NF ISO 868 de septembre 1986) après 3 h 30 45 Shore A après 6 h 00 60 Shore A après 7 jours 70 Shore C Les performances atteintes sont tout à fait satisfaisantes: Elles sont supérieures à celles d'un joint avec bande avec cette formule se présentant entièrement en poudre avant gâchage. Exemple 9 Un enduit conforme à l'invention est préparé avec les ingrédients suivants; les proportions sont données en parties en poids pour un total sec de 1000 parties. PLATRE ALPHA 54,05 CALCAIRE 832,91 MICA 9 POLYACRYLAMIDE 0,045 MHEC de viscosité égale à 000 cps à 20 C pour une solution aqueuse à 2 % en poids 1,35 CIMENT PORTLAND BLANC 0,18 -27 - GYPSE + AMIDON ( 50/50) 1,8 KERATINE dégradée par hydrolyse 0,09 LAURYL SULFATE DE SODIUM 0,225 MELAMINE FORMALDEHYDE 1,35 SULFONEE POLYMERE (se reporter à 99 l'exemple 2) TOTAL MATIERES SECHES 1000 Eau totale (est incluse l'eau apportée par l'émulsion aqueuse du polymère) 272 On obtient une pâte très homogène, agréable à travailler et à poser. Les performances des joints préparés pour différentes géométries des bords sont données dans le tableau XIX ci-dessous. BR BRA BB Charge maximale (N) 152 117 179 Flèche à charge maximale (mm) 26,5 19,5 18 Flèche à fissure (mm) 26,5 19,5 21,5 Charge pour flèche à fissure (N) 152 117 167 Mode de rupture Centre joint Centre joint Centre joint Dureté Shore (NF ISO 868 de septembre 1986) après 8 heures 45 shore A après 7 jours 75 shore C Malgré le faible taux de plâtre, on observe que: Le durcissement a lieu dans la journée, au bout de 8 heures, ce qui laisse la possibilité de terminer la deuxième passe dans la journée. La déformabilité est excellente et est associée à des niveaux de résistances encore satisfaisants. -28 - REVENDICATIONS 1/ Enduit pour le remplissage des joints formés par les bords latéraux et contigus de deux plaques de plâtre caractérisé en ce que l'enduit comprend en pourcentage en poids calculé par rapport à la totalité des matières sèches: à 30 % de plâtre semi-hydrate, 7 à 25 % de polymère vinylique, au moins un agent rétenteur d'eau, au moins un couple accélérateur et retardateur de la prise du plâtre, et au moins une charge inerte en une quantité complémentaire à 100 %. 2/ Enduit selon la revendication 1, caractérisé en ce qu'il comprend également au moins un agent fluidifiant et/ou au moins un agent floculant et/ou au moins un agent mouillant. 3/ Enduit selon la revendication 1 ou 2, caractérisé en ce que l'on choisit le plâtre semi-hydrate alpha ou un mélange de plâtre semihydrate alpha et de plâtre semi- hydrate bêta. 4/ Enduit selon l'une des revendications 1 à 3, caractérisé en ce que l'on choisit les copolymères d'ester vinylique et de monomères éthyléniques. 5/ Enduit selon la revendication 4, caractérisé en ce que l'on choisit les copolymères d'acétate de vinyle et d'éthylène. 6/ Enduit selon la revendication 5, caractérisé en ce que l'on choisit une dispersion aqueuse d'un copolymère d'acétate de vinyle et d'éthylène. -29 - 7/ Enduit selon la revendication 5 ou 6, caractérisé en ce que l'on choisit un copolymère de vinyle et d'éthylène stabilisé à l'alcool polyvinylique. 8/ Enduit selon l'une des revendications 1 à 7, caractérisé en ce que la charge inerte est un carbonate de calcium. 9/ Enduit selon la revendication 8, caractérisé en ce que les particules de carbonate de calcium sont toutes de dimension inférieure à 125 /m. / Enduit selon la revendication 8 ou 9, caractérisé en ce que la dimension moyenne des particules de carbonate de calcium est de l'ordre de 30 gm. 11/ Enduit selon l'une des revendications 1 à 10, caractérisé en ce que l'agent rétenteur d'eau est choisi parmi les éthers de cellulose. 12/ Enduit selon la revendication 11, caractérisé en ce que l'agent rétenteur d'eau est utilisé à raison de 0,05 /oo à 5 /oo en poids par rapport au poids total de matière sèche. 13/ Enduit selon l'une des revendications 2 à 12, caractérisé en ce que l'agent fluidifiant est à base de mélamine formaldéhyde sulfonée. 14/ Enduit selon la revendication 2 ou 13, caractérisé en ce que la teneur en agent 2 S fluidifiant est comprise entre O et 5 O/o O. / Enduit selon la revendication 14, caractérisé en ce que la teneur en agent fluidifiant est comprise entre 1,0 et 2,5 / o. -30 - 16/ Enduit selon l'une des revendications 2 à 15, caractérisé en ce que l'agent floculant est choisi parmi les polyacrylamides. 17/ Enduit selon la revendication 16, caractérisé en ce que les polyacrylamides sont utilisés à raison de O et 0,3 0/00 rapporté au poids total de matières sèches. 18/ Enduit selon l'une des revendications 2 à 17, caractérisé en ce que l'agent mouillant est un laurylsulfate de sodium et en ce qu'il est utilisé à raison de O à 0,5 0/0 et de préférence à raison d'environ 0,25 0/O O en poids sec. 19/ Enduit selon l'une des revendications 1 à 18, caractérisé en ce que l'enduit comprend également un agent basique, et de préférence du ciment Portland blanc. / Enduit selon l'une des revendications 1 à 19, caractérisé en ce que l'enduit comprend également du mica, à raison d'environ O à 2 % en poids sec. 21/ Enduit selon l'une des revendications 1 à 20, caractérisé en ce que l'enduit comprend également des fibres de renfort.